内部集電体、負極活物質層、正極活物質層、及び前記負極活物質層と前記正極活物質層との間に介在された電解質層を備え、所定形状の水平断面を有し、長さ方向に延びた電極集合体を用意する段階と、熱収縮性チューブの内面に外部集電体薄膜を形成し、熱収縮性保護被覆を用意する段階と、前記熱収縮性保護被覆に前記電極集合体を挿入した後、収縮するように加熱して前記電極集合体の外面に熱収縮した保護被覆を密着させる段階と、を含むケーブル型二次電池の製造方法。前記外部集電体薄膜がハーフパイプ状であることを特徴とする請求項1に記載のケーブル型二次電池の製造方法。前記外部集電体薄膜がメッシュ状であることを特徴とする請求項1に記載のケーブル型二次電池の製造方法。前記外部集電体薄膜が金属ペースト層であることを特徴とする請求項1に記載のケーブル型二次電池の製造方法。前記金属ペースト層が、アルミニウム、ニッケル、チタン、銅または銀を含むことを特徴とする請求項4に記載のケーブル型二次電池の製造方法。前記内部集電体が、ステンレススチール、アルミニウム、ニッケル、チタン、焼成炭素、もしくは銅;カーボン、ニッケル、チタンもしくは銀で表面処理されたステンレススチール;アルミニウム‐カドミウム合金;導電材で表面処理された非伝導性高分子;または伝導性高分子から形成されることを特徴とする請求項1に記載のケーブル型二次電池の製造方法。前記外部集電体が、ステンレススチール、アルミニウム、ニッケル、チタン、焼成炭素、もしくは銅;カーボン、ニッケル、チタンもしくは銀で表面処理されたステンレススチール;アルミニウム‐カドミウム合金;導電材で表面処理された非伝導性高分子;または伝導性高分子から形成されることを特徴とする請求項1に記載のケーブル型二次電池の製造方法。前記導電材が、ポリアセチレン、ポリアニリン、ポリピロール、ポリチオフェン、ポリ窒化硫黄、酸化インジウムスズITO、銅、銀、パラジウム、及びニッケルから選択された1種または2種以上の混合物であることを特徴とする請求項6または請求項7に記載のケーブル型二次電池の製造方法。前記伝導性高分子が、ポリアセチレン、ポリアニリン、ポリピロール、ポリチオフェン及びポリ窒化硫黄から選択された1種の化合物または2種以上の混合物であることを特徴とする請求項6または請求項7に記載のケーブル型二次電池の製造方法。前記負極活物質層が、天然黒鉛、人造黒鉛、または炭素質材料;リチウム含有チタン複合酸化物LTO;Si、Sn、Li、Zn、Mg、Cd、Ce、NiまたはFeである金属類Me;前記金属類Meの合金類;前記金属類Meの酸化物MeOx;及び前記金属類Meと炭素との複合体からなる群より選択されたいずれか1つの活物質粒子、又は、これらのうち2種以上の混合物を含む活物質から形成されることを特徴とする請求項1に記載のケーブル型二次電池の製造方法。前記正極活物質層が、LiCoO2、LiNiO2、LiMn2O4、LiCoPO4、LiFePO4、LiNiMnCoO2、及びLiNi1xyzCoxM1yM2zO2M1及びM2は、互いに独立して、Al、Ni、Co、Fe、Mn、V、Cr、Ti、W、Ta、Mg及びMoからなる群より選択されたいずれか1つであり、x、y及びzは、互いに独立して、酸化物組成元素の原子分率であって0≦x<0.5、0≦y<0.5、0≦z<0.5、xyz≦1であるからなる群より選択されたいずれか1つの活物質粒子またはこれらのうち2種以上の混合物を含む活物質から形成されることを特徴とする請求項1に記載のケーブル型二次電池の製造方法。前記電解質層が、ポリエチレンオキサイドPEO、ポリフッ化ビニリデンPVdF、ポリメタクリル酸メチルPMMA、ポリアクリロニトリルPANもしくはポリ酢酸ビニルPVAcのゲル型高分子電解質;およびPEO、ポリプロピレンオキシドPPO、ポリエチレンイミンPEI、ポリエチレンスルフィドPESまたはPVAcの固体電解質のうち選択された電解質から形成されることを特徴とする請求項1に記載のケーブル型二次電池の製造方法。前記電解質層が、リチウム塩をさらに含むことを特徴とする請求項1に記載のケーブル型二次電池の製造方法。前記リチウム塩が、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムのうち選択された1種または2種以上であることを特徴とする請求項13に記載のケーブル型二次電池の製造方法。内部集電体、負極活物質層、正極活物質層、および前記負極活物質層と前記正極活物質層との間に介在された電解質層を備え、所定形状の水平断面を有し、長さ方向に延びた電極集合体;及び前記電極集合体を囲んで密着し、その内面に外部集電体薄膜を有する熱収縮性保護被覆を備えるケーブル型二次電池。前記外部集電体薄膜がハーフパイプ状であることを特徴とする請求項15に記載のケーブル型二次電池。前記外部集電体薄膜がメッシュ状であることを特徴とする請求項15に記載のケーブル型二次電池。前記外部集電体薄膜が金属ペースト層であることを特徴とする請求項15に記載のケーブル型二次電池。前記金属ペースト層が、アルミニウム、ニッケル、チタン、銅または銀を含むことを特徴とする請求項18に記載のケーブル型二次電池。本発明は、上記問題点に鑑みてなされたものであり、長さ方向に延びる線形構造を有するケーブル型二次電池の製造に好適な保護被覆の形成方法を提供することを目的とする。上記の目的を達成するため、内部集電体、負極活物質層及び正極活物質層、前記負極活物質層と前記正極活物質層との間に介在された電解質層を備え、所定形状の水平断面を有し、長さ方向に延びた電極集合体を用意する段階;熱収縮性チューブの内面に外部集電体薄膜を形成し、熱収縮性保護被覆を用意する段階;及び前記熱収縮性保護被覆に前記電極集合体を挿入した後、収縮するように加熱して電極集合体の外面に熱収縮した保護被覆を密着させる段階を含むケーブル型二次電池の製造方法を提供する。このような外部集電体薄膜は、ハーフパイプ状またはメッシュmesh状であり得る。また、前記外部集電体薄膜は金属ペーストpaste層であり、このような金属ペースト層はアルミニウム、ニッケル、チタン、銅または銀などを含むことができる。このとき、集電体は、ステンレススチール、アルミニウム、ニッケル、チタン、焼成炭素、銅;またはカーボン、ニッケル、チタンまたは銀で表面処理されたステンレススチール;アルミニウム‐カドミウム合金;導電材で表面処理された非伝導性高分子;または伝導性高分子を使用して製造されたものが望ましい。導電材としては、ポリアセチレン、ポリアニリン、ポリピロール、ポリチオフェン及びポリ窒化硫黄polysulfurnitride、ITOIndumThinOxide、銅、銀、パラジウム、及びニッケルなどが使用でき、伝導性高分子としては、ポリアセチレン、ポリアニリン、ポリピロール、ポリチオフェン、及びポリ窒化硫黄などが使用できる。負極活物質層としては、天然黒鉛、人造黒鉛、炭素質材料;リチウム含有チタン複合酸化物LTO、Si、Sn、Li、Zn、Mg、Cd、Ce、NiまたはFeである金属類Me;前記金属類Meから構成された合金類;前記金属類Meの酸化物MeOx;及び前記金属類Meと炭素との複合体などからなるものが使用できる。また、正極活物質層としては、LiCoO2、LiNiO2、LiMn2O4、LiCoPO4、LiFePO4、LiNiMnCoO2、及びLiNi1xyzCoxM1yM2zO2M1及びM2は、相互独立してAl、Ni、Co、Fe、Mn、V、Cr、Ti、W、Ta、Mg及びMoからなる群より選択されたいずれか1つであり、x、y及びzは、相互独立して酸化物組成元素の原子分率であって0≦x<0.5、0≦y<0.5、0≦z<0.5、xyz≦1であるが使用できる。電解質層は、PEOpolyethyleneoxide、PVdFpolyvinylidenefluoride、PMMApolymethylmethacrylate、PANpolyacrylonitrileまたはPVAcpolyvinylacetateを使用したゲル型高分子電解質、或いは、PEO、PPOpolypropyleneoxide、PEIpolyethyleneimine、PESpolyethylenesulphideまたはPVAcを使用した固体高分子電解質などを使用することができる。本発明のケーブル型二次電池の製造方法において、電解質層はリチウム塩をさらに含み得る。リチウム塩としては、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムなどを使用することができる。また、上記の製造方法によるケーブル型二次電池は、内部集電体、負極活物質層及び正極活物質層、前記負極活物質層と前記正極活物質層との間に介在された電解質層を備え、所定形状の水平断面を有し、長さ方向に延びた電極集合体;及び前記電極集合体を包んで密着し、その内面に外部集電体薄膜が形成される熱収縮した保護被覆を備える。熱収縮性チューブを使用してケーブル型二次電池の保護被覆を形成する本発明の製造方法は、乾燥過程のような後処理工程を必要としないため、製造方法の単純化が可能であり、連続的な工程も可能である。また、このような製造方法は、熱収縮性チューブの内部に外部集電体を付着して活物質層と外部集電体との密着性を高め、電池性能の低下を防止することができる。以下、添付された図面を参照して本発明を詳しく説明する。本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。本発明の製造方法は、S1内部集電体、負極活物質層及び正極活物質層、前記負極活物質層と前記正極活物質層との間に介在された電解質層を備え、所定形状の水平断面を有し、長さ方向に延びた電極集合体を用意する段階;S2熱収縮性チューブの内面に外部集電体薄膜を形成し、熱収縮性保護被覆を用意する段階;及びS3前記熱収縮性保護被覆に前記電極集合体を挿入した後、収縮するように加熱して電極集合体の外面に熱収縮した保護被覆を密着させる段階を含む。ここで、S1段階及びS2段階の順は重要ではないので、S2段階をS1段階前に行っても良い。また、ここで所定形状とは、特に形状を制限しないということで、本発明の本質から逸脱しない如何なる形状も採用できるという意味である。本発明のケーブル型二次電池は、所定形状の水平断面を有し、水平断面に対する長さ方向に長く延びた線形構造であって、可撓性を有するため、変形自在である。本発明の電極集合体は、特にその形態を限定しないが、一般的な電気化学作用ができるように、電極、及び正極と負極との間にイオンの通路になる電解質層を備える場合を意味し、内部集電体は正極活物質層または負極活物質層と結合して内部電極を構成する。ただし、外部電極を構成するために外部集電体と接触する電極集合体の最外面は活物質層でなければならない。内部集電体、負極活物質層及び正極活物質層、前記負極活物質層と前記正極活物質層との間に介在された電解質層を備え、所定形状の水平断面を有し、長さ方向に延びた電極集合体を用意するS1段階。このような電極集合体は一般的な電池の製造方法で製造することができる。例えば、内部集電体に圧出コーティングなどの方法を使用して活物質層をコーティングし、それを乾燥して内部電極を形成し、このような内部電極を包む電解質層をコーティングして形成する。電解質層には主にゲル型高分子電解質または固体高分子電解質を使用し、前記電解質層の外面に活物質層をコーティングして電極集合体を用意することができる。前記電極及び電解質のコーティング方法としては、溶融メッキ、スパッタリング、及び化学的気相蒸着法などを使用でき、圧出コーティング方法を使用することが望ましい。熱収縮性チューブの内面に外部集電体薄膜を形成し、熱収縮性保護被覆を用意するS2段階。熱収縮性チューブは、加熱すれば収縮するチューブであって、端子または形態や大きさの異なる物質を隙間無く包むが、主に高分子樹脂で製造され、絶縁やその他の用途として用いられる。このような熱収縮性チューブは多様な材質及び形態の熱収縮性チューブが商用化されているため、本発明の目的に適合するものを容易に入手して使用することができる。このような熱収縮性チューブの内面に金属材質の外部集電体薄膜を形成し、熱収縮性保護被覆を用意する。このとき、外部集電体薄膜の形態は特に制限されない。ハーフパイプ状の集電体を使用する場合は、前記電極集合体の外面を完全に包めるように2個または3個を前記熱収縮性チューブに接着して使用することができる。ただし、このとき、チューブが熱収縮するときに備えて一定間隔を保持するように配置する。メッシュ状の集電体を使用する場合は、ある程度の伸縮性が保障されるので、前記電極集合体の外面を完全に包めるように裁断して使用することができる。また、金属ペーストを使用する場合は、熱収縮性チューブの内面にコーティングして使用することができる。熱収縮性チューブは、自動被覆加工機を用いてリチウムイオン電池に熱収縮性チューブを挿入し、熱収縮させる作業を行うため、熱収縮性チューブはその入口が開かれた状態で起立supportingitselfできる程度の剛性を有する必要がある。また、リチウム電池に熱的損傷を与えないように、収縮加工の温度を低温にする必要があり、通常は120°C以下の温度で収縮が完了することが求められる。前記熱収縮性保護被覆に前記電極集合体を挿入した後、収縮するように加熱することで、電極集合体の外面に熱収縮した保護被覆を密着させてケーブル型二次電池を製造するS3段階。熱収縮性チューブを使用してケーブル型二次電池の保護被覆を形成する本発明の製造方法は、乾燥過程のような後処理工程を必要としないので、製造方法が単純化でき、連続的な工程も可能である。また、簡単に挿入によって保護被覆を形成できるので、製造が容易である。ケーブル型二次電池の外部集電体には主に金属材質を使用するため、活物質層をコーティングした後、その外面に外部集電体を形成する場合は、活物質層との接合性が低下し、二次電池の性能低下につながることがある。また、金属材質のパイプに電極集合体を挿入する場合も、隙間が生じるようになり、活物質層との接合性が低下する。しかし、本発明は、熱収縮性チューブ内に外部集電体薄膜が形成され、熱収縮時に活物質層と外部集電体とが密着して結合することができるため、電池性能の低下を防止することができる。加熱により、熱収縮性チューブが収縮して前記電極集合体に密着するようになり、熱収縮性チューブの内面に形成されている外部集電体薄膜は電極集合体の活物質層を包みながら密着して外部電極を構成する。このときの加熱温度は、リチウム電池に熱的損傷を与えないように120°Cを超えないことが望ましい。図1は、本発明の製造方法によるケーブル型二次電池10の一実施例を示した概略断面図である。しかし、以下、本明細書に記載された実施例及び図面に示された構成は、本発明の最も望ましい一実施例に過ぎず、本発明の技術的思想の全てを代弁するものではないため、本出願の時点においてこれらに代替できる多様な均等物及び変形例があり得ることを理解せねばならない。図1を参照すれば、このような製造方法によるケーブル型二次電池10は、内部集電体11、負極活物質層12及び正極活物質層14、前記負極活物質層と前記正極活物質層との間に介在された電解質層13を備え、所定形状の水平断面を有し、長さ方向に延びた電極集合体;及び前記電極集合体を包んで密着し、その内面に外部集電体薄膜15が形成される熱収縮した保護被覆16を備える。外部集電体薄膜15としては、ハーフパイプ状の集電体、メッシュ状の集電体、または金属ペーストコーティング層を使用することができる。ハーフパイプ状の集電体を使用する場合は、前記電極集合体の外面を完全に包めるように2個または3個を前記熱収縮性チューブに接着して使用することができる。ただし、このとき、チューブが熱収縮するときに備えて一定間隔を保持するように配置する。メッシュ状の集電体を使用する場合は、ある程度の伸縮性が保障されるので、前記電極集合体の外面を完全に包めるように裁断して使用することができる。また、金属ペーストを使用する場合は、熱収縮性チューブの内面にコーティングして使用することができる。このとき、集電体は、ステンレススチール、アルミニウム、ニッケル、チタン、焼成炭素、銅;またはカーボン、ニッケル、チタンまたは銀で表面処理されたステンレススチール;アルミニウム‐カドミウム合金;導電材で表面処理された非伝導性高分子;または伝導性高分子を使用して製造されたものが望ましい。導電材としては、ポリアセチレン、ポリアニリン、ポリピロール、ポリチオフェン及びポリ窒化硫黄、ITO、銅、銀、パラジウム、及びニッケルなどが使用でき、伝導性高分子としては、ポリアセチレン、ポリアニリン、ポリピロール、ポリチオフェン、及びポリ窒化硫黄などが使用できる。負極活物質層としては、天然黒鉛、人造黒鉛、炭素質材料;リチウム含有チタン複合酸化物LTO、Si、Sn、Li、Zn、Mg、Cd、Ce、NiまたはFeである金属類Me;前記金属類Meから構成された合金類;前記金属類Meの酸化物MeOx;及び前記金属類Meと炭素との複合体などからなるものが使用できる。また、正極活物質層としては、LiCoO2、LiNiO2、LiMn2O4、LiCoPO4、LiFePO4、LiNiMnCoO2、及びLiNi1xyzCoxM1yM2zO2M1及びM2は、相互独立してAl、Ni、Co、Fe、Mn、V、Cr、Ti、W、Ta、Mg及びMoからなる群より選択されたいずれか1つであり、x、y及びzは、相互独立して酸化物組成元素の原子分率であって0≦x<0.5、0≦y<0.5、0≦z<0.5、xyz≦1であるが使用できる。電解質層は、PEO、PVdF、PMMA、PANまたはPVAcを使用したゲル型高分子電解質、或いは、PEO、PPO、PEI、PESまたはPVAcを使用した固体高分子電解質などを使用することができる。本発明のケーブル型二次電池の製造方法において、電解質層はリチウム塩をさらに含み得る。リチウム塩としては、LiCl、LiBr、LiI、LiClO4、LiBF4、LiB10Cl10、LiPF6、LiCF3SO3、LiCF3CO2、LiAsF6、LiSbF6、LiAlCl4、CH3SO3Li、CF3SO3Li、CF3SO22NLi、クロロボランリチウム、低級脂肪族カルボン酸リチウム、及び4フェニルホウ酸リチウムなどを使用することができる。以下、本発明を具体的な実施例を挙げて説明する。しかし、本発明による実施例は多くの他の形態に変形されることができ、本発明の範囲が後述する実施例に限定されると解釈されてはならない。本発明の実施例は当業界で平均的な知識を有する者に本発明をより完全に説明するために提供されるものである。内部集電体、負極活物質層、電解質層及び正極活物質層を備え、所定形状の水平断面を有し、長さ方向に延びた電極集合体を製造した。PET系列の熱収縮性チューブを用意した。熱収縮性チューブの内面に2個のアルミニウムハーフパイプ状の外部集電体を接着剤を使用して付着した。前記熱収縮性保護被覆に前記電極集合体を挿入した後、80°Cの温度で3分間加熱して電極集合体の外面に保護被覆を形成し、ケーブル型二次電池を製造した。